(57)【要約】【課題】応答速度、繰り返し性、化学的安定性、環境耐性などの特性を改善した、新規のエレクトロクロミックディスプレイを提供する。【解決手段】一対の電極基板１ａ，１ｂの間に、ラジカルポリマーからなる電極活物質層４と、電解質層６と、エレクトロクロミック層５とを挟持し、電極基板１ａに電極活物質層４を形成し、電極基板１ｂにエレクトロクロミック層５を形成した。白色微粒子を分散したイオン伝導性ポリマーから電解質層６を構成した。【選択図】図１
2007298713.tif 000002
【特許請求の範囲】
【請求項１】
一対の電極基板の間に、電極活物質層と、電解質層と、エレクトロクロミック層とを挟持してなり、一方の前記電極基板に前記電極活物質層が形成され、他方の前記電極基板に前記エレクトロクロミック層が形成されたエレクトロクロミックディスプレイであって、前記電極活物質層と前記エレクトロクロミック層のうちの少なくとも一方がラジカルポリマーからなることを特徴とするエレクトロクロミックディスプレイ。
【請求項２】
前記電極活物質層がラジカルポリマーからなることを特徴とする請求項１記載のエレクトロクロミックディスプレイ。
【請求項３】
前記エレクトロクロミック層がラジカルポリマーからなることを特徴とする請求項１又は２記載のエレクトロクロミックディスプレイ。
【請求項４】
前記電解質層は、白色微粒子を分散したイオン伝導性ポリマーからなることを特徴とする請求項１〜３のいずれか１項記載のエレクトロクロミックディスプレイ。
【発明の詳細な説明】
【技術分野】
【０００１】
本発明は、エレクトロクロミックディスプレイに関する。
【背景技術】
【０００２】
米国、Ｅ‐Ｉｎｋ社（ボストン）が開発した電子ペーパー（ｅ‐Ｐａｐｅｒ）が市場に紹介されて以来、書き換え可能なフレキシブル薄膜型ディスプレイに多くの関心が集まっている。この電子ペーパーは２枚の電極間にプラスまたはマイナスの電荷を有する微粒子を絶縁性液体中に分散した極めて単純な構造の素子から構成されており、その作動原理は電荷を有する微粒子を電界中で電気泳動して反射率の変化を利用した簡単なものである。微粒子が異なる色をした顔料を用いて、帯電する電荷も正負異なるように工夫することで多色表示が可能である。微粒子を液体中で泳動させると摩擦抵抗が大きく応答速度が遅いため、これを改善するため帯電微粒子を空気中で移動させる方式も考案された（例えば、特許文献１〜６）。しかしながら、このような素子にはつぎのような問題点があった。
（イ）駆動電圧が高すぎる。
（ロ）粒子凝集により素子の寿命が短い。
（ハ）画像品質（解像度、コントラストなど）が不充分である。
（ニ）製造プロセスの経済性が良くない。
【０００３】
一方、エレクトロクロミックディスプレイ（ＥＣＤ）は電子ペーパーが登場する以前から知られていた低電圧駆動ディスプレイ技術であり、その表示特性が紙に書いた文字に近いことから注目されてきたが、応答速度が遅いため応用分野が限られていた。しかしながら、上記のような技術が登場し電子ペーパーという新製品が市場で注目されるようになって以来、ＥＣＤタイプのフレキシブル薄膜型ディスプレイが改めて見直されている。
【０００４】
例えば、ビオロゲン誘導体をエレクトロクロミック材として、これをナノサイズの酸化チタン微粒子に化学吸着した新しいタイプのＥＣＤを開発し、それを電子ペーパーとして利用することが試みられている（非特許文献１）。また、ＥＣＤの応答速度を改善するための検討もなされており、例えば、表面に微細な凹凸構造を有する、膜厚が１００nm以下のエレクトロクロミック材料層を用いることで高速化を試みたものが知られている（特許文献７）。また、微細孔を有する金属酸化物層の少なくとも１層を有するエレクトロクロミック材料であって、該微細孔の孔径度数分布が複数のピークを有することを特徴とするエレクトロクロミック材料を用いることで高速化を図ったものも知られている（特許文献８）。
【特許文献１】特開２００２−２０２５３２号公報
【特許文献２】特開２００２−１０７７７１号公報
【特許文献３】特開２００２−７２２５６号公報
【特許文献４】特開２００４−４６０５６号公報
【特許文献５】特開２００４−２９７００号公報
【特許文献６】特開２００３−３１５８４６号公報
【特許文献７】特開２００１−１８８２６４号公報
【特許文献８】特開２０００−８９２５７号公報
【非特許文献１】U.Bach, et al., Adv. Mater.,14, 845 (2002).
【発明の開示】
【発明が解決しようとする課題】
【０００５】
しかしながら、従来のＥＣＤの応答速度は実用化のレベルには達しておらず、また、ＥＣＤを実用化するためには、応答速度の改善のほかに、繰り返し性、化学的安定性、環境耐性（酸素、水分などによる劣化）などの特性を改善する必要があった。
【０００６】
そこで、本発明は上記問題点に鑑み、新しいコンセプトの電子ペーパーとして、ペーパーライクバッテリーと組み合わせて駆動できる低電圧駆動モバイル型薄膜ディスプレイとして利用可能な、ＥＣＤを表示原理としたフレキシブル薄膜ディスプレイを実用化することを目的とし、応答速度、繰り返し性、化学的安定性、環境耐性などの特性を改善した、新規のエレクトロクロミックディスプレイを提供することを目的とする。
【課題を解決するための手段】
【０００７】
本発明者らは、これまで、ラジカルを含有するポリマーという新しい高分子材料を開発し、これを各種電子デバイスに応用してきた。特に、ラジカルを含有するポリマーの優れたレドックス性を利用することによって、充電速度の極めて速いバッテリー、あるいは、応答速度の速い不揮発性メモリー素子などの開発に成功している。本発明者らは、このようなラジカルを含有するポリマーの特性を利用して、従来のＥＣＤの持つ問題点を改善することを試みたところ、ラジカルポリマーを電極活物質とすることで、応答速度が速く、かつ、駆動安定性が高いＥＣＤを構成することができることを見出し、本発明に想到した。
【０００８】
本発明の請求項１記載のエレクトロクロミックディスプレイは、一対の電極基板の間に、電極活物質層と、電解質層と、エレクトロクロミック層とを挟持してなり、一方の前記電極基板に前記電極活物質層が形成され、他方の前記電極基板に前記エレクトロクロミック層が形成されたエレクトロクロミックディスプレイであって、前記電極活物質層と前記エレクトロクロミック層のうちの少なくとも一方がラジカルポリマーからなることを特徴とする。
【０００９】
本発明の請求項２記載のエレクトロクロミックディスプレイは、請求項１において、前記電極活物質層がラジカルポリマーからなることを特徴とする。
【００１０】
本発明の請求項３記載のエレクトロクロミックディスプレイは、請求項１又は２において、前記エレクトロクロミック層がラジカルポリマーからなることを特徴とする。
【００１１】
本発明の請求項４記載のエレクトロクロミックディスプレイは、請求項１〜３のいずれか１項において、前記電解質層は、白色微粒子を分散したイオン伝導性ポリマーからなることを特徴とする。
【発明の効果】
【００１２】
本発明のエレクトロクロミックディスプレイによれば、電極活物質層とエレクトロクロミック層のうちの少なくとも一方にラジカルポリマーという新規の電極活物質を用いることで、応答速度、繰り返し性、化学的安定性、環境耐性などの特性を改善し、フレキシブル薄膜ディスプレイとして実用化可能な、新しいタイプのエレクトロクロミックディスプレイを提供することができる。
【発明を実施するための最良の形態】
【００１３】
以下、本発明のエレクトロクロミックディスプレイの一実施例について説明する。
【００１４】
図１は、本実施例のエレクトロクロミックディスプレイの基本構成を模式的に示す断面図であり、１ａは電極基板であり、基板２ａと、この基板２ａ上に形成された電極層３ａとから構成されている。そして、１ｂは電極基板１ａと対をなす電極基板であり、基板２ｂと、この基板２ｂ上に形成された電極層３ｂとから構成されている。
【００１５】
基板２ａ，２ｂは透明なガラスから形成されている。基板２ａ，２ｂの材料としては、ガラスのほか、プラスチックなどを用いることができ、透明あるいは透光性を有するものであれば、特定のものに限定されない。また、電極層３ａ，３ｂはＩＴＯ（Indium Tin Oxide）から形成されている。電極層３ａ，３ｂの材料としては、ＩＴＯのほか、ＺｎＯ，ＳｎＯ２などを用いることができ、透明で導電性を有するものであれば、特定のものに限定されない。
【００１６】
一方の電極基板１ａの電極層３ａ上には、ラジカルポリマーからなる電極活物質層４が形成されている。ここで用いられるラジカルポリマーは、酸化，還元が可逆的かつ迅速に行われる不対電子を有する有機高分子である。電極活物質層４をラジカルポリマーから構成することにより、電極活物質層４における酸化，還元が可逆的かつ迅速に行われ、その結果、エレクトロクロミックディスプレイの応答速度、繰り返し性が改善される。
【００１７】
不対電子を有する官能基としては、２，２，６，６‐テトラメチルピペリジノキシラジカル（化１），３‐カルボキシプロシキルラジカル（化２），１６‐ドキシルステアリン酸ラジカル（化３），４‐（１‐ヒドロキシ‐１‐メチルエチル）‐２，２，５，５‐テトラメチル‐３‐イミダゾリウム‐１‐イロキシラジカル（化４），フェノキシラジカルとしてガルビノキシルラジカル（化５），２，２‐ジフェニル‐１‐ピクリルヒドラジル（ＤＰＰＨ）ラジカル（化６）などのいくつかの異なるタイプのラジカル種が挙げられる。
【００１８】
【化１】
2007298713.tif 000003
【００１９】
【化２】
2007298713.tif 000004
【００２０】
【化３】
2007298713.tif 000005
【００２１】
【化４】
2007298713.tif 000006
【００２２】
【化５】
2007298713.tif 000007
【００２３】
【化６】
2007298713.tif 000008
【００２４】
このようなラジカル種を高分子マトリックスに導入することで、電極活物質層４を形成するラジカルポリマーが得られる。ラジカル種を高分子マトリックスに導入する方法としては、汎用の有機高分子、例えば、ポリスチレン，ポリメチルメタクリレート，エポキシ樹脂，ノボラック樹脂などに分散することが考えられるが、分子レベルでの均一性，安定性，取り扱い性，などを考慮すると、ラジカル種を共有結合で高分子骨格に結合させる方法が好ましく用いられる。ラジカル種を共有結合で高分子骨格に結合させたラジカルポリマーの例としては、ポリ（４‐メタクリロキシ‐２，２，６，６‐テトラメチルピペリジノキシル‐１‐オキシル）ラジカル（化７），ポリ（３，５‐ジ（Ｎ‐ｔ‐ブチルニトロキシル）スチレン）ラジカル（化８），ポリ（１‐（Ｎ‐ｔ‐ブチルニトロキシル）プロピン）ラジカル（化９），ポリ（Ｎ‐ｔ‐ブチル‐Ｎ‐アクリロイルニトロキシル）ラジカル（化１０），ポリ（ジアニシルアミニウムアセチレン）ラジカル（化１１），ポリ（アリルプロキシル）ラジカル（化１２），ポリ（４‐（２，２，６，６‐テトラメチルピペリジニウム）フェニレンアセチレン）ラジカル（化１３）が挙げられる。電極活物質層４を上記のラジカルポリマーから構成することによって、応答速度、繰り返し性、化学的安定性、環境耐性などの特性を改善することができるが、本発明に用いられるラジカルポリマーは、上記のものに限定されるものではない。
【００２５】
【化７】
2007298713.tif 000009
【００２６】
【化８】
2007298713.tif 000010
【００２７】
【化９】
2007298713.tif 000011
【００２８】
【化１０】
2007298713.tif 000012
【００２９】
【化１１】
2007298713.tif 000013
【００３０】
【化１２】
2007298713.tif 000014
【００３１】
【化１３】
2007298713.tif 000015
【００３２】
ここで、ラジカルポリマーはいずれもモノマー単位当たり１０％以上のラジカルを有することが望ましく、７０％から１００％が適切である。また、本発明において電極活物質層４に用いられるラジカルポリマーは、高分子量のものが好適に用いられる。分子量は重量平均分子量として数千以上が望ましいが、成膜性および熱安定性などを考慮すると、１万〜数十万が適切である。このように、十分に分子量の高いラジカルポリマーを用いることにより、湿式法による簡便な成膜工程が可能になる。湿式法とは、有機高分子の薄膜を形成するための公知の技術であって、一般に、スピンコート法、インクジェット法、その他、各種印刷法などが知られている。
【００３３】
他方の電極基板１ｂの電極層３ｂ上には、エレクトロクロミック層５が形成されている。このエレクトロクロミック層４を構成するエレクトロクロミック材料としては、上記のラジカルポリマーの中ではエレクトロクロミック特性を示すガルビノキシルラジカルを用いることができるほか、有機物ではビオロゲン，フタル酸エステル，各種導電性ポリマー（ポリチオフェン，ポリピロール，ポリアニリンなど）、無機物ではプルシアンブルー，希土類ジフタロシアニンなどの金属錯体，金属酸化物では三酸化タングステン，酸化イリジウムなどを用いることができる。さらに、モノクロ表示には、銀，ビスマスなどの金属イオンを含む塩を用いることができる。金属イオンは還元されることでゼロ価の金属となり、その微粒子が黒色を呈して白黒表示に利用できる。このほか、エレクトロクロミックディスプレイの目的に応じた材料を適宜選択して用いることができる。
【００３４】
電極活物質層４とエレクトロクロミック層５との間には、電解質からなる電解質層６が形成されている。この電界質層６は、電極活物質層４とエレクトロクロミック層５の酸化還元反応が円滑に進行することを妨害することなく、その逆反応（いわゆる自己放電）が生起しないように電荷分離を効果的に行う目的で適用される。電界質層６には、エレクトロクロミックディスプレイを安定かつ高速に作動させるために、望ましくは、イオン伝導性が高い材料を用いる。具体的には、液体，固体，又は半固体（ゲル）状態の媒体中に均一に支持塩を支持させた材料を用いることができるが、実用的観点からは、液漏れの虞がなく、容易に薄膜化できること、固体の電解質よりも高いイオン伝導度を有し、エレクトロクロミックディスプレイの高速化に有利であることから、ゲル状の媒体に支持塩を支持させたイオン伝導性ポリマーが好適に用いられる。
【００３５】
このイオン伝導性ポリマーを構成するポリマーとしては、ポリフッ化ビニリデン共重合体，ポリアクリロニトリル，セルロース系多糖類などが挙げられるが、イオン伝導性，力学的強度，化学的安定性，熱的安定性，基板との接着性などを考慮すると、化１４〜１６に示すような、エチレンオキシド鎖を側鎖に有するモノマーの単独重合体或いは共重合体が好ましく用いられる。さらに、上記モノマーに化１７に示すような架橋剤を添加して重合することによって、電解質層６の膜強度を向上させることができる。
【００３６】
【化１４】
2007298713.tif 000016
【００３７】
【化１５】
2007298713.tif 000017
【００３８】
【化１６】
2007298713.tif 000018
【００３９】
【化１７】
2007298713.tif 000019
【００４０】
以上のようなポリマーに含浸させる溶媒としては、誘電率の高い水，エチレンカーボネート，プロピレンカーボネートなどが好適である。また、これらの溶媒に溶解する支持塩としては、過塩素酸リチウム，塩化カリウムなどの無機塩、或いはテトラメチルアンモニウム・テトラフルオロボーレート，テトラエチルアンモニウム・クロリドなどの有機塩などを用いることができる。
【００４１】
また、エレクトロクロミックディスプレイの反射率を向上させるために、電解質層６は、上記のイオン電導性ポリマー中に白色微粒子を分散させたもので構成されている。ここで用いられる白色微粒子としては、酸化チタンなどの金属酸化物系白色顔料が好適である。
【００４２】
本実施例のエレクトロクロミックディスプレイは、例えば、一方の電極基板１ａにラジカルポリマーをスピンコートすることによって電極活物質層４を形成し、他方の電極基板１ｂにはエレクトロクロミック材料を固定化してエレクトロクロミック層５を形成し、これら２枚の電極基板１ａ，１ｂ間に電解質を挟持させて電解質層６を形成するという、比較的簡単なプロセスで製造することができる。なお、電解質層６を液状の電解質で構成する場合には、シリコーンゴムなどで作製した厚さ０．５〜１ｍｍのスペーサーを電極間に挟むことで、容易に電解質層６を形成することができる。
【００４３】
以上のように、本実施例のエレクトロクロミックディスプレイは、一対の電極基板１ａ，１ｂの間に、ラジカルポリマーからなる電極活物質層４と、電解質層６と、エレクトロクロミック層５とを挟持してなる。そして、電極基板１ａに電極活物質層４が形成され、電極基板１ｂにエレクトロクロミック層５が形成されている。電極活物質層４にラジカルポリマーという新規の電極活物質を用いることで、応答速度、繰り返し性、化学的安定性、環境耐性などの特性を改善した、フレキシブル薄膜ディスプレイとして実用化可能な、新しいタイプのエレクトロクロミックディスプレイを提供することができる。
【００４４】
また、電解質層６は、白色微粒子を分散したイオン伝導性ポリマーからなるので、エレクトロクロミックディスプレイの反射率を向上させることができる。また、直接電極基板に反射材を固定する場合と比較すると、反射材を固定するための工程を省略することができ、より簡便にエレクトロクロミックディスプレイの反射率を向上させることができる。
【００４５】
なお、本発明は上記実施形態に限定されるものではなく、本発明の思想を逸脱しない範囲で種々の変形実施が可能である。上記実施例では、電極活物質層をラジカルポリマーから構成したものを例にとって説明したが、これに限らず、電極活物質層をラジカルポリマー以外の材料から構成し、エレクトロクロミック層をラジカルポリマーから構成するようにしてもよい。
【００４６】
以下、より具体的に、本発明のエレクトロクロミックディスプレイについて説明する。
【実施例１】
【００４７】
プルシアンブルー（ＰＢ）をＩＴＯガラス基板電極に電着法で析出させることによって、エレクトロクロミック層を形成した。具体的には、フェリシアン化カリウム，塩化第一鉄，塩酸をそれぞれ１０ｍＭの濃度で溶かした鉄イオン含有水溶液中において、ＩＴＯガラス基板電極（表面積約５ｃｍ２）を作用極、白金ワイヤーを対極、Ａｇ／ＡｇＣｌを参照極として０．５ｍＡの一定電流で１００秒間通電することで、ＩＴＯガラス基板電極の表面に青色のＰＢ膜を析出させた。
【００４８】
また、電極活物質層を構成する材料として、ラジカルポリマー，ポリフッ化ビニリデン（ＰＶＤＦ），カーボン粉末（昭和電工、ＶＧＣＦ）の混合物（重量比１：１：８）を用い、これをＮ−メチルピロリドン（ＮＭＰ)に０．６ｗｔ％の濃度で分散，溶解したペースト１４０ｍｇを、ＩＴＯガラス基板（表面積約５ｃｍ２）の上に滴下してガラス棒で均一に塗布し、８０℃、１０時間真空乾燥して、電極活物質層を形成した。ここで用いたラジカルポリマーは、部分架橋したポリ（４‐メタクリロイルオキシ‐２，２，６，６‐テトラメチルピペリジン‐１‐オキシル）（ＰＴＭＡ）であり、その合成方法を以下に示す。
【００４９】
化１８に従い、２，２’‐アゾビス（イソブチロニトリル）を開始剤として重合し得られた前駆ポリマーであるポリ（４‐メタクリロイルオキシ‐２，２，６，６‐テトラメチルピペリジン）をジクロロメタンに溶解させ、これにメタクロロ過安息香酸のジクロロメタン溶液を滴下し、室温で１時間反応させてラジカル体を得た。反応終了後、炭酸カリウム水溶液を加えて２液に分離させ、有機層を回収してヘキサンに再沈すると薄橙色粉末としてＰＴＭＡが得られた。このＰＴＭＡはモル当たりで７０〜８０％がラジカル化しているが、残りの部分は架橋構造を形成していることが分析結果から示唆された。
【００５０】
【化１８】
2007298713.tif 000020
【００５１】
そして、電解液組成物であるノリ状組成物を、上記の２つのＩＴＯガラス基板の間にシリコンゴムスペーサー（厚み０．５ｍｍ）を配置して、その中に流し込むことで電解質層を形成した。ここで電解液組成物としては、ポリエチレングリコール（ＰＥＧ；Ｍｗ＝500000)，ＫＰＦ６，ＴｉＯ２，プロピレンカーボネート（ＰＣ）を５：２０：５：１００の重量混合比で分散，溶解した乳白色液（有機溶媒系）を用いた。
【００５２】
以上のようにして作製したＥＣＤ素子の電圧‐電流特性を、Keithley社製分析装置モデル２４００を用いて分析したところ、図２に示す結果が得られた。この結果から、化１９，化２０に示すように、ラジカルポリマーの酸化反応とＰＢの還元反応がレドックスカップルになってエレクトロクロミズムが生起しているものと推察された。
【００５３】
【化１９】
2007298713.tif 000021
【００５４】
【化２０】
2007298713.tif 000022
【００５５】
図３は、上記のＥＣＤ素子に−１．２Ｖおよび＋０．５Ｖを印加して消色および着色したときの初期電流値の経時変化を示したものである。初期値が９０％変化するまでの時間を応答時間（Ｔ９０）としたところ、消色過程および着色過程のＴ９０はそれぞれ０．７秒、２．１秒であった。
【００５６】
図４は、−１．２Ｖおよび＋０．５Ｖの電圧を交互に印加して消色，着色を繰り返したときのサイクル特性を示したものである。この図に示すように、１００回程度の繰り返し範囲ではエレクトロクロミズムには何ら劣化現象は観察されなかった。
【００５７】
以上のように、電極活物質層をラジカルポリマーで構成することによって、安定に駆動し、サイクル特性に優れたＥＣＤ素子となることが確認された。
【実施例２】
【００５８】
エレクトロクロミック層を構成する材料として、ガルビノキシルラジカル（ＧＡＬＶＩ）をポリフッ化ビニリデン（ＰＶＤＦ）に重量比で１：９の割合で分散したものを用い、これをＮ−メチルピロリドン（ＮＭＰ）に２ｗｔ％の濃度に溶かした溶液をＩＴＯガラス基板上に塗布し、８０℃で１時間乾燥して、エレクトロクロミック層を形成した。電極活物質層と電解質層は実施例１と同様に形成した。
【００５９】
以上のようにして作製したＥＣＤ素子の電圧‐電流特性は図５に示す通りとなった。このＥＣＤ素子に＋３Ｖ印加すると黄色から赤紫色に変化し、−２Ｖ印加すると逆の色変化が認められた。このＥＣＤ特性は、基本的に実施例１と同程度であった。
【実施例３】
【００６０】
実施例２と同様に、ＧＡＬＶＩ／ＰＶＤＦ分散膜をエレクトロクロミック層とした。電極活物質層を形成する材料として、ポリ（３‐ヘキシルチオフェン‐２，５‐ジイル）（Ｐ３ＨＴ）を用い、これを１．６ｗｔ％の濃度でトルエンに溶解し、スピンコート（１０００ｒｐｍ×１０秒、その後、６０００ｒｐｍ×５０秒）によりＩＴＯガラス基板上に塗布し、８０℃で１時間真空乾燥した。これを電極活物質層とし、電解質層は実施例１と同様とした。
【００６１】
以上のようにして作製したＥＣＤ素子の電圧‐電流特性は図６に示す通りであり、基本的に、実施例２と同様の性能を示した。
【比較例】
【００６２】
実施例１と同様に、ＩＴＯガラス基板上に、プルシアンブルー（ＰＢ）でエレクトロクロミック層を形成した。また、電極活物質層もエレクトロクロミック層と同様に、ＰＢで形成した。そして、電解液組成物であるノリ状組成物を、上記の２つのＩＴＯガラス基板の間にシリコンゴムスペーサー（厚み０．５ｍｍ）を配置して、その中に流し込むことで電解質層を形成した。ここで電解液組成物としては、ポリエチレングリコール（ＰＥＧ；Ｍｗ＝500000)，ＫＣｌ，ＴｉＯ２，水を２０：２０：１：１００の重量混合比で分散，溶解した乳白色液（水系）を用いた。
【００６３】
以上のようにして作製したＥＣＤ素子の電圧‐電流特性は図７に示す通りであり、ＰＢの酸化，還元に相当するレドックスピークが観測された。
【００６４】
図８は、±１．５Ｖを交番に繰り返し印加したときのサイクル特性を示したものである。この図に示すように、着色過程の初期電流値が急速に減衰した。そして、この初期電流地の減衰に伴って、エレクトロクロミック層の色変化も繰り返し回数を増すごとに不明瞭になった。
【図面の簡単な説明】
【００６５】
【図１】本発明のエレクトロクロミックディスプレイの基本構成を模式的に示す断面図である。
【図２】実施例１のＥＣＤ素子の電圧‐電流特性（掃引速度１０ｍＶ／秒）である。
【図３】実施例１のＥＣＤ素子の−１．２Ｖ，＋０．５Ｖを印加して消色，着色したときの初期電流値の経時変化を示す。
【図４】実施例１のＥＣＤ素子の−１．２Ｖ，＋０．５Ｖの電圧を交互に印加して消色，着色を繰り返したときのサイクル特性を示す。
【図５】実施例２のＥＣＤ素子の電圧‐電流特性（掃引速度１０ｍＶ／秒）である。
【図６】実施例３のＥＣＤ素子の電圧‐電流特性（掃引速度１０ｍＶ／秒）である。
【図７】比較例のＥＣＤ素子の電圧‐電流特性（掃引速度１００ｍＶ／秒）である。
【図８】比較例のＥＣＤ素子の−１．５Ｖ，＋１．５Ｖの電圧を交互に印加して消色，着色を繰り返したときのサイクル特性を示す。
【符号の説明】
【００６６】
１ａ，１ｂ  電極基板
４  電極活物質層
５  エレクトロクロミック層
６  電解質層
【図１】
2007298713.tif 000023
【図２】
2007298713.tif 000024
【図３】
2007298713.tif 000025
【図４】
2007298713.tif 000026
【図５】
2007298713.tif 000027
【図６】
2007298713.tif 000028
【図７】
2007298713.tif 000029
【図８】
2007298713.tif 000030